(57)【要約】【課題】高い精度の光学特性を、長時間維持可能なレンズを作製し、良好なピックアップ特性を容易に維持できるプラスチック製光学素子及び光ピックアップ装置を提供する。【解決手段】光の照射に応じて、経時的に屈折率が上昇する樹脂組成物に、光の照射に応じて分解することにより、屈折率を低下させる添加剤を加えてプラスチック製光学素子を成形する。該プラスチック製光学素子を用いる光ピックアップ装置を作成する。【選択図】　　　図１
2004144953.tif 000002
【特許請求の範囲】
【請求項１】
光の照射に応じて、経時的に屈折率が上昇する樹脂組成物に、光の照射に応じて分解することにより、屈折率を低下させる添加剤を加えて成形されることを特徴とするプラスチック製光学素子。
【請求項２】
前記樹脂組成物は、［Ａ］（ｉ）炭素原子数が２〜２０のα−オレフィンと、下記式［Ｉ］または［ＩＩ］で示される環状オレフィンとのランダム共重合体、（ｉｉ）下記式［Ｉ］または［ＩＩ］で示される環状オレフィンの開環重合体または共重合体、（ｉｉｉ）上記開環重合体または共重合体（ｉｉ）の水素化物、および（ｉｖ）上記（ｉ）、（ｉｉ）または（ｉｉｉ）のグラフト変性物、から選ばれ、軟化温度［ＴＭＡ（ａ）］が８０℃以上であり、かつ極限粘度［η］（１３５℃デカリン中）が０．０５〜１０ｄｌ／ｇである環状オレフィン系樹脂と、［Ｂ］上記の（ｉ）、（ｉｉ）、（ｉｉｉ）および（ｉｖ）から選ばれ、軟化温度［ＴＭＡ（ｂ）］がＴＭＡ（ｂ）＜ＴＭＡ（ａ）−４０の式を満足し、極限粘度［η］（１３５℃デカリン中）が０．０１〜５ｄｌ／ｇである環状オレフィン系樹脂とからなり、上記環状オレフィン系樹脂［Ａ］１００重量部に対して、環状オレフィン系樹脂［Ｂ］を０．１〜１０重量部の量で含有している環状オレフィン系樹脂組成物であることを特徴とする請求項１記載のプラスチック製光学素子。
【化１】
2004144953.tif 000033
2004144953.tif 000034
（上記式［Ｉ］で、ｎは０または１であり、ｍは０または正の整数であり、ｑは０または１であり、Ｒ１〜Ｒ１８ならびにＲａおよびＲｂは、それぞれ独立に水素原子、ハロゲン原子またはハロゲンで置換されていてもよい炭化水素基であり、Ｒ１５〜Ｒ１８は互いに結合して単環または多環を形成していてもよく、かつ該単環または多環は二重結合を有していてもよく、またＲ１５とＲ１６とで、またはＲ１７とＲ１８とでアルキリデン基を形成していてもよい。）
【化２】
2004144953.tif 000035
2004144953.tif 000036
（上記式［ＩＩ］で、ｐおよびｑは０または正の整数であり、ｍおよびｎは０、１または２であり、Ｒ１〜Ｒ１９はそれぞれ独立に水素原子、ハロゲン原子、ハロゲンで置換されていてもよい炭化水素基またはアルコキシ基であり、Ｒ９またはＲ１０が結合している炭素原子と、Ｒ１３が結合している炭素原子またはＲ１１が結合している炭素原子とは直接あるいは炭素数１〜３のアルキレン基を介して結合していてもよく、またｎ＝ｍ＝０のときＲ１５とＲ１２またはＲ１５とＲ１９とは互いに結合して単環または多環の芳香族環を形成していてもよい。）
【請求項３】
前記光学素子は少なくとも一つの光学面に、該光学面を通過する所定の光束に対して予め定められた光路差を付与する光路差付与構造を有していることを特徴とする請求項１または２に記載のプラスチック製光学素子。
【請求項４】
前記光路差付与構造は、前記光学面が光軸を中心とした３つ以上の輪帯状レンズ面により構成され、該３つ以上の輪帯状レンズ面のうち隣り合う輪帯状レンズ面は異なる屈折力を有することを特徴とする請求項３に記載のプラスチック製光学素子。
【請求項５】
前記光路差付与構造は、光軸を中心とした複数の回折輪帯からなり、前記複数の回折輪帯の断面が鋸歯状であり、かつ、各回折輪帯の光学面が不連続面であることを特徴とする請求項３に記載のプラスチック製光学素子。
【請求項６】
前記光路差付与構造は、光軸を中心とした位相差を生じる複数の輪帯状凹部及び／又は輪帯状凸部を同心円状に有することを特徴とする請求項３に記載のプラスチック製光学素子。
【請求項７】
前記光路差付与構造は、光軸を中心とした複数の回折輪帯からなり、前記複数の回折輪帯の断面が鋸歯状であり、かつ、各回折輪帯の光学面が不連続面であり、
これら複数の回折輪帯のうち少なくとも一つの回折輪帯の断面が階段状であり、かつ、各段の光学面が不連続面であることを特徴とする請求項３に記載のプラスチック製光学素子。
【請求項８】
複数の単玉光学素子を一体に組み合わせて構成してなる光学素子ユニットに用いられ、かつ、前記複数の単玉光学素子のうちの少なくとも一つの単玉光学素子として用いられることを特徴とする請求項１〜７のいずれか一項に記載のプラスチック製光学素子。
【請求項９】
光源から出射される光を用いて、光情報記録媒体に対して情報の再生及び／又は記録を行う光ピックアップ装置に用いることを特徴とする請求項１〜７のいずれか一項に記載のプラスチック製光学素子。
【請求項１０】
複数の光学素子を用いるとともに、光源から出射される光を用いて光情報記録媒体から情報の再生及び／又は記録を行う光ピックアップ装置であって、該光ピックアップ装置に含まれる光学素子のうち、少なくとも一つは、プラスチック製であるとともに、該光学素子は、光の照射に応じて経時的に屈折率が上昇する樹脂組成物に、光の照射に応じて分解することにより屈折率を低下させる添加物を加えて成形されることを特徴とする光ピックアップ装置。
【請求項１１】
前記樹脂組成物は、［Ａ］（ｉ）炭素原子数が２〜２０のα−オレフィンと下記式［Ｉ］または［ＩＩ］で示される環状オレフィンとのランダム共重合体、（ｉｉ）下記式［Ｉ］または［ＩＩ］で示される環状オレフィンの開環重合体または共重合体、（ｉｉｉ）上記開環重合体または共重合体（ｉｉ）の水素化物、および（ｉｖ）上記（ｉ）、（ｉｉ）または（ｉｉｉ）のグラフト変性物、から選ばれ、軟化温度［ＴＭＡ（ａ）］が８０℃以上であり、かつ極限粘度［η］（１３５℃デカリン中）が０．０５〜１０ｄｌ／ｇである環状オレフィン系樹脂と、［Ｂ］上記の（ｉ）、（ｉｉ）、（ｉｉｉ）および（ｉｖ）から選ばれ、軟化温度［ＴＭＡ（ｂ）］がＴＭＡ（ｂ）＜ＴＭＡ（ａ）−４０の式を満足し、極限粘度［η］（１３５℃デカリン中）が０．０１〜５ｄｌ／ｇである環状オレフィン系樹脂とからなり、上記環状オレフィン系樹脂［Ａ］１００重量部に対して、環状オレフィン系樹脂［Ｂ］を０．１〜１０重量部の量で含有している環状オレフィン系樹脂組成物であることを特徴とする請求項９記載の光ピックアップ装置。
【化３】
2004144953.tif 000037
2004144953.tif 000038
（上記式［Ｉ］で、ｎは０または１であり、ｍは０または正の整数であり、ｑは０または１であり、Ｒ１〜Ｒ１８ならびにＲａおよびＲｂは、それぞれ独立に水素原子、ハロゲン原子またはハロゲンで置換されていてもよい炭化水素基であり、Ｒ１５〜Ｒ１８は互いに結合して単環または多環を形成していてもよく、かつ該単環または多環は二重結合を有していてもよく、またＲ１５とＲ１６とで、またはＲ１７とＲ１８とでアルキリデン基を形成していてもよい。）、
【化４】
2004144953.tif 000039
2004144953.tif 000040
（上記式［ＩＩ］で、ｐおよびｑは０または正の整数であり、ｍおよびｎは０、１または２であり、Ｒ１〜Ｒ１９はそれぞれ独立に水素原子、ハロゲン原子、ハロゲンで置換されていてもよい炭化水素基またはアルコキシ基であり、Ｒ９またはＲ１０が結合している炭素原子と、Ｒ１３が結合している炭素原子またはＲ１１が結合している炭素原子とは直接あるいは炭素数１〜３のアルキレン基を介して結合していてもよく、またｎ＝ｍ＝０のときＲ１５とＲ１２またはＲ１５とＲ１９とは互いに結合して単環または多環の芳香族環を形成していてもよい。）
【請求項１２】
前記光学素子は少なくとも一つの光学面に、該光学面を通過する所定の光束に対して予め定められた光路差を付与する光路差付与構造を有していることを特徴とする請求項１０または１１に記載の光ピックアップ装置。
【請求項１３】
前記光路差付与構造は、前記光学面が光軸を中心とした３つ以上の輪帯状レンズ面により構成され、該３つ以上の輪帯状レンズ面のうち隣り合う輪帯状レンズ面は異なる屈折力を有することを特徴とする請求項１２に記載の光ピックアップ装置。
【請求項１４】
前記光路差付与構造は、光軸を中心とした複数の回折輪帯からなり、前記複数の回折輪帯の断面が鋸歯状であり、かつ、各回折輪帯の光学面が不連続面であることを特徴とする請求項１２に記載の光ピックアップ装置。
【請求項１５】
前記光路差付与構造は、光軸を中心とした位相差を生じる複数の輪帯状凹部及び／又は輪帯状凸部を同心円状に有することを特徴とする請求項１２に記載の光ピックアップ装置。
【請求項１６】
前記光路差付与構造は、光軸を中心とした複数の回折輪帯からなり、前記複数の回折輪帯の断面が鋸歯状であり、かつ、各回折輪帯の光学面が不連続面であり、
これら複数の回折輪帯のうち少なくとも一つの回折輪帯の断面が階段状であり、かつ、各段の光学面が不連続面であることを特徴とする請求項１２に記載の光ピックアップ装置。
【請求項１７】
前記光ピックアップ装置は、３９０〜４２０ｎｍの波長の光を放射する光源を有することを特徴とする請求項１０〜１６いずれか一項に記載の光ピックアップ装置。
【請求項１８】
前記光ピックアップ装置は、６４０〜６７０ｎｍの波長の光を放射する光源を有することを特徴とする請求項１０〜１７いずれか一項に記載の光ピックアップ装置。
【請求項１９】
前記光ピックアップ装置は、７６０〜８００ｎｍの波長の光を放射する光源を有することを特徴とする請求項１０〜１８いずれか一項に記載の光ピックアップ装置。
【発明の詳細な説明】
【０００１】
【発明の属する技術分野】
本発明は、プラスチック製光学素子に関する。またプラスチック製光学素子を用いた光ピックアップ装置に関する。
【０００２】
【従来の技術】
ＭＯ、ＣＤ、ＤＶＤといった光情報記録媒体（以下、媒体と略記）に対して情報の読み取りや記録を行うプレーヤー、レコーダー、ドライブといった情報機器には、光ピックアップ装置が備えられている。光ピックアップ装置は、光源から発した所定波長の光を媒体に照射し、反射した光を受光素子で受光する構成を有しており、これらの光を媒体の反射層や受光素子で収束させるためのレンズを有している。
【０００３】
光ピックアップ装置のレンズは、射出成形等の手段により安価に作製できる等の点で、合成樹脂を材質として適用することが好ましい。光ピックアップ装置のレンズに適用可能な合成樹脂としては、環状オレフィンとα−オレフィンの共重合体（特許文献１参照）等が知られている。
【０００４】
【特許文献１】
特開２００２−１０５１３１号公報
【０００５】
ところで、例えばＣＤ／ＤＶＤプレーヤーのような、複数種の媒体に対して情報の読み書きが可能な情報機器の場合、光ピックアップ装置は、両者の媒体の形状や適用する光の波長の違いに対応した構成とする必要がある。この場合、光学素子ユニットはいずれの媒体に対しても共通とすることがコストやピックアップ特性の観点から好ましい。
【０００６】
また、近年、ＣＤやＤＶＤよりも高い密度で情報を記録できる媒体として、ＣＤ（λ＝７８０ｎｍ）やＤＶＤ（λ＝６３５、６５０ｎｍ）の場合よりも短い波長で情報の記録、再生を行うＢｌｕ−ｒａｙ　Ｄｉｓｃ等の媒体やこれらの媒体で情報の読み書きを行う情報機器の開発が新たに行なわれている。
【０００７】
【発明が解決しようとする課題】
ところで、複数の媒体に適用可能な情報機器では、光学素子を、個々の媒体に対応できるよう、光学機能面に溝や段差（回折格子）を設けて焦点距離や球面収差を調節できる構成としているが、従来のプラスチックは十分な熱可塑性を有さないため、例えば射出成形で成形する際、金型に形成された溝や段差の対応部分の先端まで溶融したプラスチックが行き渡らず、光学素子の溝や段差が設計通りの形状とならなかった。そのため、光学素子が所要の光学特性を具備せず、この光学素子を適用した光ピックアップ素子においても所要のピックアップ特性が得られないという問題があった。
【０００８】
また、Ｂｌｕ−ｒａｙ　Ｄｉｓｃ等のいわゆる次世代ＤＶＤでは、情報の記録、再生に波長４００ｎｍの光を用いるが、特許文献１の場合では、光学素子がこのような短波長の光の照射を受けるにつれて屈折率が変動して劣化するために寿命が短くなるので、光学素子の交換が必要になる場合があった。
【０００９】
本発明の課題は、高い精度の光学特性を具備したプラスチック製光学素子を作製し、良好なピックアップ特性を有した光ピックアップ装置を提供することである。
【００１０】
【課題を解決するための手段】
以上の課題を解決するため、請求項１記載の発明は、プラスチック製光学素子であって、光の照射に応じて、経時的に屈折率が上昇する樹脂組成物に、光の照射に応じて分解することにより、屈折率を低下させる添加剤を加えて成形されることを特徴とする。
【００１１】
請求項１記載の発明によれば、光の照射に応じて、経時的に屈折率が上昇する樹脂組成物に、光の照射に応じて分解することにより、屈折率を低下させる添加剤を加えて成形される光学素子なので、光の照射によって屈折率が変動しない光学素子を提供することができる。
【００１２】
例えば青色光を照射する光学素子を作成するときには、青色光の照射により屈折率が上昇する樹脂組成物に、青色光の照射により屈折率を低下させる添加剤を加えて成形すればよい。
【００１３】
請求項２記載の発明は、請求項１記載のプラスチック製光学素子であって、前記樹脂組成物は、［Ａ］（ｉ）炭素原子数が２〜２０のα−オレフィンと下記式［Ｉ］または［ＩＩ］で示される環状オレフィンとのランダム共重合体、（ｉｉ）下記式［Ｉ］または［ＩＩ］で示される環状オレフィンの開環重合体または共重合体、（ｉｉｉ）上記開環重合体または共重合体（ｉｉ）の水素化物、および（ｉｖ）上記（ｉ）、（ｉｉ）または（ｉｉｉ）のグラフト変性物、から選ばれ、軟化温度［ＴＭＡ（ａ）］が８０℃以上であり、かつ極限粘度［η］（１３５℃デカリン中）が０．０５〜１０ｄｌ／ｇである環状オレフィン系樹脂と、［Ｂ］上記の（ｉ）、（ｉｉ）、（ｉｉｉ）および（ｉｖ）から選ばれ、軟化温度［ＴＭＡ（ｂ）］がＴＭＡ（ｂ）＜ＴＭＡ（ａ）−４０の式を満足し、極限粘度［η］（１３５℃デカリン中）が０．０１〜５ｄｌ／ｇである環状オレフィン系樹脂とからなり、上記環状オレフィン系樹脂［Ａ］１００重量部に対して、環状オレフィン系樹脂［Ｂ］を０．１〜１０重量部の量で含有している環状オレフィン系樹脂組成物であることを特徴とする。
【００１４】
【化５】
2004144953.tif 000003
2004144953.tif 000004
（上記式［Ｉ］中、ｎは０または１であり、ｍは０または１以上の整数であり、ｑは０または１であり、Ｒ１〜Ｒ１８ならびにＲａおよびＲｂは、それぞれ独立に水素原子、ハロゲン原子または炭化水素基であり、Ｒ１５〜Ｒ１８は互いに結合して単環または多環を形成していてもよく、かつ該単環または多環が二重結合を有していてもよく、またＲ１５とＲ１６とで、またはＲ１７とＲ１８とでアルキリデン基を形成していてもよい。）
【００１５】
【化６】
2004144953.tif 000005
2004144953.tif 000006
（上記式［ＩＩ］中、ｐおよびｑは０または１以上の整数であり、ｍおよびｎは０、１または２であり、Ｒ１〜Ｒ１９はそれぞれ独立に水素原子、ハロゲン原子、脂肪族炭化水素基、脂環式炭化水素基、芳香族炭化水素基またはアルコキシ基であり、Ｒ９およびＲ１０が結合している炭素原子と、Ｒ１３またはＲ１１が結合している炭素原子とは直接あるいは炭素原子数１〜３のアルキレン基を介して結合していてもよく、またｎ＝ｍ＝０のとき、Ｒ１５とＲ１２またはＲ１５とＲ１９とは互いに結合して単環または多環の芳香族環を形成していてもよい。）
【００１６】
請求項２記載の発明によれば、軟化温度［ＴＭＡ（ｂ）］がＴＭＡ（ｂ）＜ＴＭＡ（ａ）−４０の式を満足し、極限粘度［η］（１３５℃デカリン中）が０．０１〜５ｄｌ／ｇである環状オレフィン系樹脂とからなるので、例えば射出成形で成形する際、金型に形成された溝や段差の対応部分の先端まで溶融したプラスチックが行き渡り、光学素子の溝や段差を設計通りの形状とすることができる。
【００１７】
請求項３記載の発明は、請求項１または２に記載のプラスチック製光学素子であって、前記光学素子は少なくとも一つの光学面に、該光学面を通過する所定の光束に対して予め定められた光路差を付与する光路差付与構造を有していることを特徴とする。
【００１８】
請求項４記載の発明は、請求項３に記載のプラスチック製光学素子であって、前記光路差付与構造は、前記光学面が光軸を中心とした３つ以上の輪帯状レンズ面により構成され、該３つ以上の輪帯状レンズ面のうち隣り合う輪帯状レンズ面は異なる屈折力を有することを特徴とする。
【００１９】
請求項５記載の発明は、請求項３に記載のプラスチック製光学素子であって、前記光路差付与構造は、光軸を中心とした複数の回折輪帯からなり、前記複数の回折輪帯の断面が鋸歯状であり、かつ、各回折輪帯の光学面が不連続面であることを特徴とする。
【００２０】
請求項６記載の発明は、請求項３に記載のプラスチック製光学素子であって、前記光路差付与構造は、光軸を中心とした位相差を生じる複数の輪帯状凹部及び／又は輪帯状凸部を同心円状に有することを特徴とする。
【００２１】
請求項７記載の発明は、請求項３に記載のプラスチック製光学素子であって、前記光路差付与構造は、光軸を中心とした複数の回折輪帯からなり、前記複数の回折輪帯の断面が鋸歯状であり、かつ、各回折輪帯の光学面が不連続面であり、これら複数の回折輪帯のうち少なくとも一つの回折輪帯の断面が階段状であり、かつ、各段の光学面が不連続面であることを特徴とする。
【００２２】
請求項３〜請求項７に記載の発明によれば、射出成形等の成形法に適した環状オレフィン系樹脂をプラスチック製光学素子に適用することで、射出成形等の方法でプラスチック製光学素子を成形する時に、金型の輪帯状レンズ面、回折輪帯、輪帯状凹部、輪帯状凸部に対応する部分に、溶融した環状オレフィン系樹脂が先端まで行き渡る。そのため、光路差付与構造をなす輪帯状レンズ面、回折輪帯、輪帯状凹部、輪帯状凸部等が高い精度で形成されるので、特定の波長の光に高い精度で光路差を付与できる。
よって、複数種の光情報記録媒体に対して再生、記録を行う光ピックアップ装置において、それぞれの光情報記録媒体に対応した波長の光を情報記録面で収束させたり、上記情報記録面で反射した光を集光して受光素子に導いたりする動作を高い信頼性で行うことができる。このことにより、複数の光情報記録媒体に対して良好なピックアップ特性で情報の再生、記録を行う光ピックアップ装置を作製できる。
【００２３】
請求項８記載の発明は、請求項１〜７のいずれか一項に記載のプラスチック製光学素子であって、複数の単玉光学素子を一体に組み合わせて構成してなる光学素子ユニットに用いられ、かつ、前記複数の単玉光学素子のうちの少なくとも一つの単玉光学素子として用いられることを特徴とする。
【００２４】
請求項８に記載の発明によれば、光学素子ユニットの単玉光学素子のうちの少なくとも一つに、請求項１〜７のいずれか一項に記載の光学素子を適用することで、高い信頼性で光情報記録媒体に光を照射したり、光情報記録媒体で反射した光を集光したりすることができる。よって、良好なピックアップ特性で光情報記録媒体に対して情報の再生、記録をできる光ピックアップ装置を作製できる。
【００２５】
請求項９記載の発明は、請求項１〜７のいずれか一項に記載のプラスチック製光学素子であって、光源から出射される光を用いて、光情報記録媒体に対して情報の再生及び／又は記録を行う光ピックアップ装置に用いることを特徴とする。
【００２６】
請求項９に記載の発明によれば、光源から出射される光を用いて、光情報記録媒体に対して情報の再生及び／又は記録を行う光ピックアップ装置において、請求項１〜７のいずれか一項に記載の発明と同様の効果を得ることができる。
【００２７】
請求項１０記載の発明は、複数の光学素子を用いるとともに、光源から出射される光を用いて光情報記録媒体から情報の再生及び／又は記録を行う光ピックアップ装置であって、該光ピックアップ装置に含まれる光学素子のうち、少なくとも一つは、プラスチック製であるとともに、該光学素子は、光の照射に応じて経時的に屈折率が上昇する樹脂組成物に、光の照射に応じて分解することにより屈折率を低下させる添加物を加えて成形されることを特徴とする。
【００２８】
請求項１０記載の発明によれば、該光ピックアップ装置により、請求項１記載の発明と同様の効果を得ることができる。
【００２９】
請求項１１記載の発明は、請求項１０記載の光ピックアップ装置であって、前記樹脂組成物は、［Ａ］（ｉ）炭素原子数が２〜２０のα−オレフィンと下記式［Ｉ］または［ＩＩ］で示される環状オレフィンとのランダム共重合体、（ｉｉ）下記式［Ｉ］または［ＩＩ］で示される環状オレフィンの開環重合体または共重合体、（ｉｉｉ）上記開環重合体または共重合体（ｉｉ）の水素化物、および（ｉｖ）上記（ｉ）、（ｉｉ）または（ｉｉｉ）のグラフト変性物、から選ばれ、軟化温度［ＴＭＡ（ａ）］が８０℃以上であり、かつ極限粘度［η］（１３５℃デカリン中）が０．０５〜１０ｄｌ／ｇである環状オレフィン系樹脂と、［Ｂ］上記の（ｉ）、（ｉｉ）、（ｉｉｉ）および（ｉｖ）から選ばれ、軟化温度［ＴＭＡ（ｂ）］がＴＭＡ（ｂ）＜ＴＭＡ（ａ）−４０の式を満足し、極限粘度［η］（１３５℃デカリン中）が０．０１〜５ｄｌ／ｇである環状オレフィン系樹脂とからなり、上記環状オレフィン系樹脂［Ａ］１００重量部に対して、環状オレフィン系樹脂［Ｂ］を０．１〜１０重量部の量で含有している環状オレフィン系樹脂組成物であることを特徴とする。
【００３０】
【化７】
2004144953.tif 000007
2004144953.tif 000008
（上記式［Ｉ］で、ｎは０または１であり、ｍは０または正の整数であり、ｑは０または１であり、Ｒ１〜Ｒ１８ならびにＲａおよびＲｂは、それぞれ独立に水素原子、ハロゲン原子またはハロゲンで置換されていてもよい炭化水素基であり、Ｒ１５〜Ｒ１８は互いに結合して単環または多環を形成していてもよく、かつ該単環または多環は二重結合を有していてもよく、またＲ１５とＲ１６とで、またはＲ１７とＲ１８とでアルキリデン基を形成していてもよい。）、
【００３１】
【化８】
2004144953.tif 000009
2004144953.tif 000010
（上記式［ＩＩ］で、ｐおよびｑは０または正の整数であり、ｍおよびｎは０、１または２であり、Ｒ１〜Ｒ１９はそれぞれ独立に水素原子、ハロゲン原子、ハロゲンで置換されていてもよい炭化水素基またはアルコキシ基であり、Ｒ９またはＲ１０が結合している炭素原子と、Ｒ１３が結合している炭素原子またはＲ１１が結合している炭素原子とは直接あるいは炭素数１〜３のアルキレン基を介して結合していてもよく、またｎ＝ｍ＝０のときＲ１５とＲ１２またはＲ１５とＲ１９とは互いに結合して単環または多環の芳香族環を形成していてもよい。）
【００３２】
請求項１１記載の発明によれば、該光ピックアップ装置により、請求項２記載の発明と同様の効果を得ることができる。
【００３３】
請求項１２記載の発明は、請求項１０または１１に記載の光ピックアップ装置であって、前記光学素子は少なくとも一つの光学面に、該光学面を通過する所定の光束に対して予め定められた光路差を付与する光路差付与構造を有していることを特徴とする。
【００３４】
請求項１２記載の発明によれば、該光ピックアップ装置により、請求項３記載の発明と同様の効果を得ることができる。
【００３５】
請求項１３記載の発明は、請求項１２に記載の光ピックアップ装置であって、前記光路差付与構造は、前記光学面が光軸を中心とした３つ以上の輪帯状レンズ面により構成され、該３つ以上の輪帯状レンズ面のうち隣り合う輪帯状レンズ面は異なる屈折力を有することを特徴とする。
【００３６】
請求項１３記載の発明によれば、該光ピックアップ装置により、請求項４記載の発明と同様の効果を得ることができる。
【００３７】
請求項１４記載の発明は、請求項１２に記載の光ピックアップ装置であって、前記光路差付与構造は、光軸を中心とした複数の回折輪帯からなり、前記複数の回折輪帯の断面が鋸歯状であり、かつ、各回折輪帯の光学面が不連続面であることを特徴とする。
【００３８】
請求項１４記載の発明によれば、該光ピックアップ装置により、請求項５記載の発明と同様の効果を得ることができる。
【００３９】
請求項１５記載の発明は、請求項１２に記載の光ピックアップ装置であって、前記光路差付与構造は、光軸を中心とした位相差を生じる複数の輪帯状凹部及び／又は輪帯状凸部を同心円状に有することを特徴とする。
【００４０】
請求項１５記載の発明によれば、該光ピックアップ装置により、請求項６記載の発明と同様の効果を得ることができる。
【００４１】
請求項１６記載の発明は、請求項１２に記載の光ピックアップ装置であって、前記光路差付与構造は、光軸を中心とした複数の回折輪帯からなり、前記複数の回折輪帯の断面が鋸歯状であり、かつ、各回折輪帯の光学面が不連続面であり、これら複数の回折輪帯のうち少なくとも一つの回折輪帯の断面が階段状であり、かつ、各段の光学面が不連続面であることを特徴とする。
【００４２】
請求項１６記載の発明によれば、該光ピックアップ装置により、請求項７記載の発明と同様の効果を得ることができる。
【００４３】
請求項１７記載の発明は、請求項１０〜１６いずれか一項に記載の光ピックアップ装置であって、前記光ピックアップ装置は、３９０〜４２０ｎｍの波長の光を放射する光源を有することを特徴とする。
【００４４】
請求項１７に記載の発明によれば、３９０ｎｍ〜４２０ｎｍという範囲の波長の光を放射する光源を有するので、Ｂｌｕ−ｒａｙ　Ｄｉｓｃ等の高い情報密度を有する光情報記録媒体に対応した光ピックアップ装置とすることができる。
【００４５】
請求項１８記載の発明は、請求項１０〜１７いずれか一項に記載の光ピックアップ装置であって、前記光ピックアップ装置は、６４０〜６７０ｎｍの波長の光を放射する光源を有することを特徴とする。
【００４６】
請求項１８に記載の発明によれば、６４０ｎｍ〜６７０ｎｍという範囲の波長の光を放射する光源を有するので、ＤＶＤ等の光情報記録媒体に対応した光ピックアップ装置とすることができる。
【００４７】
請求項１９記載の発明は、請求項１０〜１８いずれか一項に記載の光ピックアップ装置であって、前記光ピックアップ装置は、７６０〜８００ｎｍの波長の光を放射する光源を有することを特徴とする。
【００４８】
請求項１９に記載の発明によれば、７６０ｎｍ〜８００ｎｍという範囲の波長の光を放射する光源を有するので、ＣＤ等の光情報記録媒体に対応した光ピックアップ装置とすることができる。
【００４９】
【発明の実施の形態】
以下、本発明の実施の形態のプラスチック製光学素子及び光ピックアップ装置について詳細に説明する。
本発明のプラスチック製光学素子は、光の照射に応じて、経時的に屈折率が上昇する樹脂組成物に、光の照射に応じて分解することにより、屈折率を低下させる添加剤を加えて成形することにより得られる。
【００５０】
樹脂組成物としては、下記に説明する環状オレフィン系樹脂組成物を使用することができる。
まず、環状オレフィン系樹脂組成物を構成する式［Ｉ］または［ＩＩ］で表される環状オレフィンについて説明する。本発明で使用する環状オレフィン系樹脂組成物は、少なくとも２種の軟化温度の異なる環状オレフィン系樹脂から形成されることを特徴としている。上記環状オレフィン系樹脂は、環状オレフィン系樹脂（ｉ）、（ｉｉ）、（ｉｉｉ）および（ｉｖ）から、それぞれ特定範囲の軟化温度（ＴＭＡ）を有するように選択されればよく、このＴＭＡの異なる環状オレフィン系樹脂［Ａ］と環状オレフィン系樹脂［Ｂ］とは同種であっても異なっていてもよい。
【００５１】
ここで、ＴＭＡは、デュポン社製　Ｔｈｅｒｍｏ　Ｍｅｃｈａｎｉｃａｌ　Ａｎａｌｙｚｅｒを用いて、厚さ１ｍｍの樹脂シートの熱変形挙動により測定する。ＴＭＡとは、樹脂を厚さ１ｍｍのシート状にし、その上に石英製針を乗せ、荷重４９ｇをかけ、５℃／分の速度で昇温し、針がシート中に０．６３５ｍｍ侵入する温度である。
【００５２】
本発明では、環状オレフィン系樹脂として、（ｉ）炭素原子数が２〜２０のα−オレフィンと下記式［Ｉ］または［ＩＩ］で示される環状オレフィンとのランダム共重合体、（ｉｉ）下記式［Ｉ］または［ＩＩ］で示される環状オレフィンの開環重合体または共重合体、（ｉｉｉ）上記開環重合体または共重合体（ｉｉ）の水素化物、または（ｉｖ）上記（ｉ）、（ｉｉ）または（ｉｉｉ）のグラフト変性物が用いられる。以下このような環状オレフィン系樹脂（ｉ）〜（ｉｖ）を形成する式［Ｉ］または［ＩＩ］で示される環状オレフィンについて説明する。
【００５３】
【化９】
2004144953.tif 000011
2004144953.tif 000012
【００５４】
上記式［Ｉ］中、ｎは０または１であり、ｍは０または正の整数であり、ｑは０または１である。なおｑが１の場合には、Ｒａ　およびＲｂ　は、それぞれ独立に、下記の原子または炭化水素基であり、ｑが０の場合には、それぞれの結合手が結合して５員環を形成する。
【００５５】
Ｒ１〜Ｒ１８ならびにＲａおよびＲｂは、それぞれ独立に、水素原子、ハロゲン原子または炭化水素基である。ここでハロゲン原子は、フッ素原子、塩素原子、臭素原子またはヨウ素原子である。
【００５６】
また炭化水素基としては、それぞれ独立に、通常炭素原子数１〜２０のアルキル基、炭素原子数３〜１５のシクロアルキル基、芳香族炭化水素基が挙げられる。より具体的には、アルキル基としては、メチル基、エチル基、プロピル基、イソプロピル基、アミル基、ヘキシル基、オクチル基、デシル基、ドデシル基およびオクタデシル基が挙げられ、シクロアルキル基としては、シクロヘキシル基が挙げられ、芳香族炭化水素基としては、フェニル基、ナフチル基などが挙げられる。これらの炭化水素基は、ハロゲン原子で置換されていてもよい。
【００５７】
さらに上記式［Ｉ］において、Ｒ１５〜Ｒ１８がそれぞれ結合して（互いに共同して）単環または多環を形成していてもよく、しかもこのようにして形成された単環または多環は二重結合を有していてもよい。ここで形成される単環または多環の具体例を下記に示す。
【００５８】
【化１０】
2004144953.tif 000013
【００５９】
なお上記例示において、１または２の番号が賦された炭素原子は、式［Ｉ］においてそれぞれＲ１５（Ｒ１６）またはＲ１７（Ｒ１８）が結合している炭素原子を示している。またＲ１５とＲ１６とで、またはＲ１７とＲ１８とでアルキリデン基を形成していてもよい。このようなアルキリデン基は、通常は炭素原子数２〜２０のアルキリデン基であり、このようなアルキリデン基の具体的な例としては、エチリデン基、プロピリデン基およびイソプロピリデン基を挙げることができる。
【００６０】
【化１１】
2004144953.tif 000014
2004144953.tif 000015
【００６１】
上記式［ＩＩ］中、ｐおよびｑは０または正の整数であり、ｍおよびｎは０、１または２である。またＲ１〜Ｒ１９は、それぞれ独立に水素原子、ハロゲン原子、炭化水素基またはアルコキシ基である。
【００６２】
ハロゲン原子は、上記式［Ｉ］におけるハロゲン原子と同じ意味である。また炭化水素基としては、それぞれ独立に炭素原子数１〜２０のアルキル基、炭素原子数１〜２０のハロゲン化アルキル基、炭素原子数３〜１５のシクロアルキル基または芳香族炭化水素基が挙げられる。より具体的には、アルキル基としては、メチル基、エチル基、プロピル基、イソプロピル基、アミル基、ヘキシル基、オクチル基、デシル基、ドデシル基およびオクタデシル基が挙げられ、シクロアルキル基としては、シクロヘキシル基が挙げられ、芳香族炭化水素基としては、アリール基およびアラルキル基、具体的には、フェニル基、トリル基、ナフチル基、ベンジル基およびフェニルエチル基などが挙げられる。アルコキシ基としては、メトキシ基、エトキシ基およびプロポキシ基などを挙げることができる。これらの炭化水素基およびアルコキシ基は、フッ素原子、塩素原子、臭素原子またはヨウ素原子で置換されていてもよい。
【００６３】
ここで、Ｒ９およびＲ１０が結合している炭素原子と、Ｒ１３が結合している炭素原子またはＲ１１が結合している炭素原子とは、直接あるいは炭素原子数１〜３のアルキレン基を介して結合していてもよい。すなわち上記二個の炭素原子がアルキレン基を介して結合している場合には、Ｒ９およびＲ１３で示される基が、またはＲ１０およびＲ１１で示される基が互いに共同して、メチレン基（−ＣＨ２−）、エチレン基（−ＣＨ２ＣＨ２−）またはプロピレン基（−ＣＨ２ＣＨ２ＣＨ２−）のうちのいずれかのアルキレン基を形成している。さらに、ｎ＝ｍ＝０のとき、Ｒ１５とＲ１２またはＲ１５とＲ１９とは互いに結合して単環または多環の芳香族環を形成していてもよい。この場合の単環または多環の芳香族環として、たとえば下記のようなｎ＝ｍ＝０のときＲ１５とＲ１２がさらに芳香族環を形成している基が挙げられる。
【００６４】
【化１２】
2004144953.tif 000016
【００６５】
ここでｑは式［ＩＩ］におけるｑと同じ意味である。上記のような式［Ｉ］または［ＩＩ］で示される環状オレフィンを、より具体的に下記に例示する。
【００６６】
【化１３】
2004144953.tif 000017
【００６７】
［化１３］で示されるビシクロ［２．２．１］−ヘプタ−２−エン（別名ノルボルネン
。上記式中、１〜７の数字は炭素の位置番号を示す。）およびこのビシクロ［２．２．１］−ヘプタ−２エンに、炭化水素基が置換した誘導体。この炭化水素基としては、たとえば、５−メチル、５，６−ジメチル、１−メチル、５−エチル、５−ｎ−ブチル、５−イソブチル、７−メチル、５−フェニル、５−メチル−５−フェニル、５−ベンジル、５−トリル、５−（エチルフェニル）、５−（イソプロピルフェニル）、５−（ビフェニル）、５−（β−ナフチル）、５−（α−ナフチル）、５−（アントラセニル）、５，６−ジフェニルなどが挙げられる。
【００６８】
さらに他の誘導体として、シクロペンタジエン−アセナフチレン付加物、１，４−メタノ−１，４，４ａ，９ａ−テトラヒドロフルオレン、１，４−メタノ−１，４，４ａ，５，１０，１０ａ−ヘキサヒドロアントラセンなどのビシクロ［２．２．１］−ヘプタ−２−エン誘導体、トリシクロ［４．３．０．１２，５］−デカ−３−エン、２−メチルトリシクロ［４．３．０．１２，５］−デカ−３−エン、５−メチルトリシクロ［４．３．０．１２，５］−デカ−３−エンなどのトリシクロ［４．３．０．１２，５］−デカ−３−エン誘導体、トリシクロ［４．４．０．１２，５］−ウンデカ−３−エン、１０−メチルトリシクロ［４．４．０．１２，５］−ウンデカ−３−エンなどのトリシクロ［４．４．０．１２，５］−ウンデカ−３−エン誘導体などが挙げられる。
【００６９】
【化１４】
2004144953.tif 000018
【００７０】
［化１４］で示されるテトラシクロ［４．４．０．１２，５．１７，１０］−ドデカ−３−エン（以
後単にテトラシクロドデセンという。上記式中、１〜１２の数字は炭素の位置番号を示す。）およびこれに、炭化水素基が置換した誘導体。この炭化水素基としては、たとえば、８−メチル、８−エチル、８−プロピル、８−ブチル、８−イソブチル、８−ヘキシル、８−シクロヘキシル、８−ステアリル、５，１０−ジメチル、２，１０−ジメチル、８，９−ジメチル、８−エチル−９−メチル、１１，１２−ジメチル、２，７，９−トリメチル、２，７−ジメチル−９−エチル、９−イソブチル−２，７−ジメチル、９，１１，１２−トリメチル、９−エチル−１１，１２−ジメチル、９−イソブチル−１１，１２−ジメチル、５，８，９，１０−テトラメチル、８−エチリデン、８−エチリデン−９−メチル、８−エチリデン−９−エチル、８−エチリデン−９−イソプロピル、８−エチリデン−９−ブチル、８−ｎ−プロピリデン、８−ｎ−プロピリデン−９−メチル、８−ｎ−プロピリデン−９−エチル、８−ｎ−プロピリデン−９−イソプロピル、８−ｎ−プロピリデン−９−ブチル、８−イソプロピリデン、８−イソプロピリデン−９−メチル、８−イソプロピリデン−９−エチル、８−イソプロピリデン−９−イソプロピル、８−イソプロピリデン−９−ブチル、８−クロロ、８−ブロモ、８−フルオロ、８，９−ジクロロ、８−フェニル、８−メチル−８−フェニル、８−ベンジル、８−トリル、８−（エチルフェニル）、８−（イソプロピルフェニル）、８，９−ジフェニル、８−（ビフェニル）、８−（β−ナフチル）、８−（α−ナフチル）、８−（アントラセニル）、５，６−ジフェニルなどが挙げられる。
【００７１】
さらに他の誘導体として、（シクロペンタジエン−アセナフチレン付加物）とシクロペンタジエンとの付加物などが挙げられる。ペンタシクロ［６．５．１．１３，６．０２，７．０９，１３］−ペンタデカ−４−エン、およびその誘導体。ペンタシクロ［７．４．０．１２，５．１９，１２．０８，１３］−ペンタデカ−３−エン、およびその誘導体。ペンタシクロ［６．５．１．１３，６．０２，７．０９，１３　］−ペンタデカ−４，１０−ジエンなどのペンタシクロペンタデカジエン化合物。ペンタシクロ［８．４．０．１２，５．１９，１２．０８，１３］−ヘキサデカ−３−エン、およびその誘導体。ペンタシクロ［６．６．１．１３，６．０２，７．０９，１４　］−ヘキサデカ−４−エン、およびその誘導体。ヘキサシクロ［６．６．１．１３，６．１１０，１３．０２，７．０９，１４］−ヘプタデカ−４−エン、およびその誘導体。ヘプタシクロ［８．７．０．１２，９．１４，７．１１１，１７．０３，８．０１２，１６］−　エイコサ−５−エン、およびその誘導体。ヘプタシクロ［８．８．０．１２，９．１４，７．１１１，１８．０３，８．０１２，１７］−ヘンエイコサ−５−エン、およびその誘導体。オクタシクロ［８．８．０．１２，９．１４，７．１１１，１８．１１３，１６．０３，８．０１２，１７　］−ドコサ−５−エン、およびその誘導体。ノナシクロ［１０．９．１．１４，７．１１３，２０．１１５，１８．０２，１０．０３，８．０１２，２１．０１４，１９］−ペンタコサ−５−エン、およびその誘導体。ノナシクロ［１０．１０．１．１５，８．１１４，２１．１１６，１９．０２，１１．０４，９．０１３，２２．０１５，２０］−ヘキサコサ−６−エン、およびその誘導体などが挙げられる。
【００７２】
なお一般式［Ｉ］または［ＩＩ］で示される環状オレフィンの具体例を上記に示したが、これら化合物のより具体的な構造例としては、特願平５−１９６４７５号当初明細書の段落番号［００３２］〜［００５４］に示された環状オレフィンの構造例を挙げることができる。本発明で用いられる環状オレフィン系樹脂は、上記環状オレフィンから導かれる単位を２種以上含有していてもよい。
【００７３】
上記のような一般式［Ｉ］または［ＩＩ］で示される環状オレフィンは、シクロペンタジエンと対応する構造を有するオレフィン類とを、ディールス・アルダー反応させることによって製造することができる。
【００７４】
本発明で用いられる環状オレフィン系樹脂は、上記のような式［Ｉ］または［ＩＩ］で示される環状オレフィンを用いて、たとえば特開昭６０−１６８７０８号、同６１−１２０８１６号、同６１−１１５９１２号、同６１−１１５９１６号、同６１−２７１３０８号、同６１−２７２２１６号、同６２−２５２４０６号および同６２−２５２４０７号などの公報に記載されている方法に従い、それぞれ適宜条件を選択することにより製造することができる。
【００７５】
（ｉ）α−オレフィン・環状オレフィンランダム共重合体
α−オレフィン・環状オレフィンランダム共重合体は、炭素原子数が２〜２０のα−オレフィンから導かれる単位を通常５〜９５モル％、好ましくは２０〜８０モル％の量で、環状オレフィンから導かれる単位を通常５〜９５モル％、好ましくは２０〜８０モル％の量で含有している。なおα−オレフィン組成および環状オレフィン組成は、１３Ｃ−ＮＭＲによって測定することができる。
【００７６】
この（ｉ）α−オレフィン・環状オレフィンランダム共重合体では、上記のようなα−オレフィンから導かれる単位と環状オレフィンから導かれる単位とが、ランダムに配列して結合し、実質的に線状構造を有している。この共重合体が実質的に線状であって、実質的にゲル状架橋構造を有していないことは、この共重合体が有機溶媒に溶解した際に、この溶液に不溶分が含まれていないことにより確認することができる。たとえば極限粘度［η］を測定する際に、この共重合体が１３５℃のデカリンに完全に溶解することにより確認することができる。
【００７７】
本発明で用いられる（ｉ）α−オレフィン・環状オレフィンランダム共重合体において、上記式［Ｉ］または［ＩＩ］で示される環状オレフィンの少なくとも一部は、下記式［ＩＩＩ］または［ＩＶ］で示される繰り返し単位を構成していると考えられる。
【００７８】
【化１５】
2004144953.tif 000019
2004144953.tif 000020
【００７９】
式［ＩＩＩ］において、ｎ、ｍ、ｑ、Ｒ１　〜Ｒ１８ならびにＲａ、Ｒｂは式［Ｉ］と同じ意味である。
【００８０】
【化１６】
2004144953.tif 000021
2004144953.tif 000022
【００８１】
式［ＩＶ］において、ｎ、ｍ、ｐ、ｑおよびＲ１〜Ｒ１９は式［ＩＩ］と同じ意味である。また上記のような（ｉ）α−オレフィン・環状オレフィンランダム共重合体は、本発明の目的を損なわない範囲であれば必要に応じて他の共重合可能なモノマーから導かれる単位を有していてもよく、具体的には他のモノマーから導かれる単位を、通常２０モル％以下、好ましくは１０モル％以下の量で含有していてもよい。
【００８２】
ここで、α−オレフィン・環状オレフィンランダム共重合体を構成する炭素原子数が２〜２０のα−オレフィンについて説明する。α−オレフィンとしては、直鎖状でも分岐状でもよく、エチレン、プロピレン、ブタ−１−エン、ペンタ−１−エン、ヘキサ−１−エン、オクタ−１−エン、デカ−１−エン、ドデカ−１−エン、テトラデカ−１−エン、ヘキサデカ−１−エン、オクタデカ−１−エン、エイコサ−１−エンなどの炭素原子数が２〜２０の直鎖状α−オレフィン；３−メチルブタ−１−エン、３−メチルペンタ−１−エン、３−エチルペンタ−１−エン、４−メチルペンタ−１−エン、４−メチルヘキサ−１−エン、４，４−ジメチルヘキサ−１−エン、４，４−ジメチルペンタ−１−エン、４−エチルヘキサ−１−エン、３−エチルヘキサ−１−エンなどの炭素原子数が４〜２０の分岐状α−オレフィンなどが挙げられる。これらのなかでは、炭素原子数が２〜４の直鎖状α−オレフィンが好ましく、エチレンが特に好ましい。このような直鎖状又は分岐状のα−オレフィンは、１種単独で又は２種以上組み合わせて用いることができる。
【００８３】
α−オレフィン・環状オレフィンランダム共重合体（ｉ）は、炭素原子数が２〜２０のα−オレフィンと式［Ｉ］または［ＩＩ］で示される環状オレフィンとを用いて上記公報に開示された製造方法により製造することができる。これらのうちでも、共重合反応を炭化水素溶媒中で行ない、触媒として該炭化水素溶媒に可溶性のバナジウム化合物および有機アルミニウム化合物から形成される触媒を用いてα−オレフィン・環状オレフィンランダム共重合体（ｉ）を製造することが好ましい。
【００８４】
また固体状ＩＶ族メタロセン系触媒を用いてα−オレフィン・環状オレフィンランダム共重合体（ｉ）を製造することもできる。この固体状ＩＶ族メタロセン系触媒は、少なくとも１個のシクロペンタジエニル骨格を有する配位子を含む遷移金属化合物（メタロセン化合物）と、有機アルミニウムオキシ化合物と、必要に応じて有機アルミニウム化合物とから形成される。ここでＩＶ族の遷移金属は、ジルコニウム、チタンまたはハフニウムである。シクロペンタジエニル骨格を含む配位子としてはアルキル基が置換していてもよいシクロペンタジエニル基、インデニル基、テトラヒドロインデニル基、フロオレニル基などが挙げられる。これらの基はアルキレン基など他の基を介して結合していてもよい。またシクロペンタジエニル骨格を含む配位子以外の配位子は、通常アルキル基、シクロアルキル基、アリール基、アラルキル基などである。
【００８５】
また有機アルミニウムオキシ化合物、有機アルミニウム化合物は、通常オレフィン系重合体の製造に使用されるものを用いることができる。このような固体状ＩＶ族メタロセン系触媒については、たとえば特開昭６１−２２１２０６号、同６４−１０６号および特開平２−１７３１１２号公報などに詳細に記載されている。
【００８６】
（ｉｉ）環状オレフィンの開環（共）重合体
環状オレフィンの開環重合体または開環共重合体（ｉｉ）では、上記式［Ｉ］または［ＩＩ］で示される環状オレフィンから導かれる単位の少なくとも一部は、下記式［Ｖ］または［ＶＩ］で示されると考えられる。
【００８７】
【化１７】
2004144953.tif 000023
2004144953.tif 000024
【００８８】
式［Ｖ］において、ｎ、ｍ、ｑおよびＲ１〜Ｒ１８ならびにＲａおよびＲｂは式［Ｉ］と同じ意味である。
【００８９】
【化１８】
2004144953.tif 000025
2004144953.tif 000026
【００９０】
式［ＶＩ］において、ｎ、ｍ、ｐ、ｑおよびＲ１〜Ｒ１９は式［ＩＩ］と同じ意味である。このような開環（共）重合体は、前記公報に開示された製造方法により製造することができ、たとえば上記式［Ｉ］で示される環状オレフィンを開環重合触媒の存在下に、重合または共重合させることにより製造することができる。
【００９１】
このような開環重合触媒としては、ルテニウム、ロジウム、パラジウム、オスミウム、インジウムまたは白金などから選ばれる金属のハロゲン化物、硝酸塩またはアセチルアセトン化合物と、還元剤とからなる触媒、あるいは、チタン、パラジウム、ジルコニウムまたはモリブデンなどから選ばれる金属のハロゲン化物またはアセチルアセトン化合物と、有機アルミニウム化合物とからなる触媒を用いることができる。
【００９２】
（ｉｉｉ）開環（共）重合体の水素化物
開環（共）重合体の水素化物（ｉｉｉ）は、上記のような開環重合体または開環共重合体（ｉｉ）を、従来公知の水素添加触媒の存在下に水素化して得られる。
【００９３】
この開環（共）重合体の水素化物（ｉｉｉ）では、式［Ｉ］または［ＩＩ］から導かれる単位の少なくとも一部は、下記式［ＶＩＩ］または［ＶＩＩＩ］で示されると考えられる。
【００９４】
【化１９】
2004144953.tif 000027
2004144953.tif 000028
【００９５】
式［ＶＩＩ］において、ｎ、ｍ、ｑおよびＲ１　〜Ｒ１８ならびにＲａ　およびＲｂ　は式［Ｉ］と同じ意味である。
【００９６】
【化２０】
2004144953.tif 000029
2004144953.tif 000030
【００９７】
式［ＶＩＩＩ］において、ｎ、ｍ、ｐ、ｑ、Ｒ１〜Ｒ１９は式［ＩＩ］と同じ意味である。
【００９８】
（ｉｖ）グラフト変性物
環状オレフィン系樹脂のグラフト変性物は、上記のα−オレフィン・環状オレフィンランダム共重合体（ｉ）、環状オレフィンの開環（共）重合体（ｉｉ）、または開環（共）重合体の水素化物（ｉｉｉ）のグラフト変性物である。
【００９９】
ここで用いられる変性剤としては、通常不飽和カルボン酸類があげられ、具体的には、（メタ）アクリル酸、マレイン酸、フマル酸、テトラヒドロフタル酸、イタコン酸、シトラコン酸、クロトン酸、イソクロトン酸、エンドシス−ビシクロ［２．２．１］ヘプタ−５−エン−２，３−ジカルボン酸（ナジック酸（登録商標））などの不飽和カルボン酸、さらにこれら不飽和カルボン酸の誘導体たとえば不飽和カルボン酸無水物、不飽和カルボン酸ハライド、不飽和カルボン酸アミド、不飽和カルボン酸イミド、不飽和カルボン酸のエステル化合物などが例示される。
不飽和カルボン酸の誘導体としては、より具体的に、無水マレイン酸、無水シトラコン酸、塩化マレニル、マレイミド、マレイン酸モノメチル、マレイン酸ジメチル、グリシジルマレエートなどが挙げられる。
【０１００】
これらの変性剤のうちでも、α，β−不飽和ジカルボン酸およびα，β−不飽和ジカルボン酸無水物たとえばマレイン酸、ナジック酸およびこれら酸の無水物が好ましく用いられる。これらの変性剤は、２種以上組合わせて用いることもできる。本発明で用いられる環状オレフィン系樹脂のグラフト変性物（ｉｖ）における変性率は、通常１０モル％以下であることが望ましい。
【０１０１】
環状オレフィン系樹脂（ｉ）、（ｉｉ）または（ｉｉｉ）と変性剤とから環状オレフィン系樹脂のグラフト変性物（ｉｖ）を得るには、従来公知のポリマーの変性方法を広く適用することができる。たとえば溶融状態にある環状オレフィン系樹脂（ｉ）、（ｉｉ）または（ｉｉｉ）に変性剤を添加してグラフト重合（反応）させる方法、あるいは環状オレフィン系樹脂（ｉ）、（ｉｉ）または（ｉｉｉ）の溶媒溶液に変性剤を添加してグラフト反応させる方法などによりグラフト変性物（ｉｖ）を得ることができる。このようなグラフト反応は、通常６０〜３５０℃の温度で行われる。またグラフト反応は、有機過酸化物およびアゾ化合物などのラジカル開始剤の共存下に行うことができる。
【０１０２】
また上記のような変性率の変性物は、未変性環状オレフィン系樹脂と変性剤とのグラフト反応によって直接得ることができ、また環状オレフィン系樹脂と変性剤とのグラフト反応によって予め高変性率の変性物を調製し、次いでこの変性物を未変性の環状オレフィン系樹脂で所望の変性率となるように希釈することによって得ることもできる。
【０１０３】
本発明では、環状オレフィン系樹脂［Ａ］および／または［Ｂ］として、上記のような（ｉ）、（ｉｉ）、（ｉｉｉ）および（ｉｖ）のいずれかを単独で用いてもよく、同種を２種以上用いてもよく、またこれらを組み合わせて用いてもよい。これらのうちでも、環状オレフィン系樹脂［Ａ］および［Ｂ］として、いずれもα−オレフィン・環状オレフィンランダム共重合体（ｉ）が好ましく用いられる。環状オレフィン系樹脂のＸ線回折法によって測定される結晶化度は、０〜２０％好ましくは０〜２％であることが望ましい。
【０１０４】
本発明に用いられる環状オレフィン系樹脂組成物は、少なくとも２種の上記のような環状オレフィン系樹脂からなるが、［Ａ］環状オレフィン系樹脂の軟化温度［ＴＭＡ（ａ）］は、８０℃以上であり、好ましくは９０〜２５０℃、さらに好ましくは１００〜２００℃であり、［Ｂ］環状オレフィン系樹脂の軟化温度［ＴＭＡ（ｂ）］は、ＴＭＡ（ｂ）＜ＴＭＡ（ａ）−４０、好ましくはＴＭＡ（ｂ）＜ＴＭＡ（ａ）−６０の式を満足する軟化温度である。この［Ｂ］環状オレフィン系樹脂の軟化温度は、具体的には通常１００℃未満であり、好ましくは８０℃以下さらに好ましくは５０〜８０℃、特に好ましくは５０〜７５℃である。特に［Ｂ］環状オレフィン系樹脂の軟化温度が５０〜７５℃であると、高温高湿雰囲気下から常温常湿雰囲気下へと環境変化した場合などにおいても優れた透明性を保持しうる環状オレフィン系樹脂組成物を形成することができる。
【０１０５】
環状オレフィン系樹脂［Ａ］の極限粘度［η］（１３５℃デカリン中）は、０．０５〜１０ｄｌ／ｇであり、好ましくは０．０８〜５ｄｌ／ｇである。
環状オレフィン系樹脂［Ａ］のガラス転移点温度（Ｔｇ）は、８０℃以上で好ましくは９０〜２５０℃であることが望ましい。
環状オレフィン系樹脂［Ｂ］の極限粘度［η］（１３５℃デカリン中）は、０．０１〜５ｄｌ／ｇであり、好ましくは０．０８〜３ｄｌ／ｇである。
環状オレフィン系樹脂［Ｂ］のガラス転移点温度（Ｔｇ）は、１００℃以下好ましくは８０℃以下であることが望ましい。
【０１０６】
本発明で用いられる環状オレフィン系樹脂組成物は、環状オレフィン系樹脂［Ａ］１００重量部に対して、環状オレフィン系樹脂［Ｂ］を０．１〜１０重量部、好ましくは３〜１０重量部、より好ましくは３〜７重量部の量で含有している。
【０１０７】
このような環状オレフィン系樹脂組成物は、軟化温度の高い環状オレフィン系樹脂［Ａ］と、軟化温度の低い環状オレフィン系樹脂［Ｂ］とを特定割合で含有しており、高温高湿雰囲気下から常温常湿雰囲気下へと環境変化した場合などにおいても優れた透明性を保持することができる。環状オレフィン系樹脂組成物がこのような組成で形成されることによって環境変化によっても優れた透明性を保持しうることが見出された。なお環状オレフィン系樹脂［Ｂ］の量が上記１０重量部を越えると、環状オレフィン系樹脂組成物の透明性が低下することがある。
【０１０８】
本発明においては、環状オレフィン系重合体にさらに他の樹脂を配合した樹脂組成物を必要に応じて添加することもできる。他の樹脂は、本発明の目的を損なわない範囲内で添加される。
【０１０９】
またこの環状オレフィン系樹脂組成物は、本発明の目的を損なわない範囲で他の成分、たとえば耐熱安定剤、耐候安定剤などの安定剤、架橋剤、架橋助剤、帯電防止剤、スリップ剤、アンチブロッキング剤、防曇剤、滑剤、染料、顔料、鉱物油系軟化剤、石油樹脂、ワックスなどを含有していてもよい。
【０１１０】
具体的に、任意成分として含有される安定剤としては、たとえばテトラキス［メチレン−３−（３，５−ジ−ｔ−ブチル−４−ヒドロキシフェニル）プロピオネート］メタン、β−（３，５−ジ−ｔ−ブチル−４−ヒドロキシフェニル）プロピオン酸アルキルエステル、２，２’−オギザミドビス［エチル−３−（３，５−ジ−ｔ−ブチル−４−ヒドロキシフェニル）プロピオネート］などのフェノール系酸化防止剤、ステアリン酸亜鉛、ステアリン酸カルシウム、１，２−ヒドロキシステアリン酸カルシウムなどの脂肪酸金属塩などが挙げられる。これらは組み合わせて用いることもでき、たとえばテトラキス［メチレン−３−（３，５−ジ−ｔ−ブチル−４−ヒドロキシフェニル）プロピオネート］メタンとステアリン酸亜鉛またはステアリン酸カルシウムとを組み合わせて用いることもできる。
【０１１１】
また安定剤として、たとえばジステアリルペンタエリスリトールジフォスファイト、ジ（ノニルフェニル）ペンタエリスリトールジフォスファイト、フェニル−４，４’−イソプロピリデンジフェノール−ペンタエリスリトールジフォスファイト、ビス（２，４−ジ−ｔ−ブチルフェニル）ペンタエリスリトールジフォスファイト、ビス（２，６−ジ−ｔ−ブチル−４−メチルフェニル）ペンタエリスリトールジフォスファイト、フェニルビスフェノール−Ａ−ペンタエリスリトールジフォスファイト、トリス（２，４−ジ−ｔ−ブチルフェニル）フォスファイト、トリス（ノニルフェニル）フォスファイト、テトラキス（２，４−ジ−ｔ−ブチルフェニル）−４，４’−ビフェニレンジフォスファイト、ビス（２，６−ジ−ｔ−ブチル−４−メチルフェニル）ペンタエリスリトールジフォスファイトなどのリン系安定剤を用いることもできる。
【０１１２】
また環状オレフィン系樹脂組成物は、本発明の目的を損なわない範囲で、有機充填材または無機充填材を含有していてもよく、たとえばシリカ、ケイ藻土、アルミナ、酸化チタン、酸化マグネシウム、軽石粉、軽石バルーン、水酸化アルミニウム、水酸化マグネシウム、塩基性炭酸マグネシウム、ドロマイト、硫酸カルシウム、チタン酸カリウム、硫酸バリウム、亜硫酸カルシウム、タルク、クレー、マイカ、アスベスト、ガラスフレーク、ガラスビーズ、ケイ酸カルシウム、モンモリロナイト、ベントナイト、グラファイト、アルミニウム粉、硫化モリブデンなどを含有していてもよい。
【０１１３】
しかし、上記の環状オレフィン系樹脂組成物のみを成形した光学素子では、青色光や紫外線を照射すると経時的に屈折率が上昇するという性質があり、青色レーザ（波長３９０〜４２０ｎｍ）を使用した光ピックアップ装置に上記光学素子を用いた場合には屈折率が変動して劣化し寿命が短くなり、長期の使用ができない。
このためＢｌｕ−ｒａｙ　Ｄｉｓｃ等のいわゆる次世代ＤＶＤに情報の記録、再生を行う波長４００ｎｍの光を用いた光ピックアップへの使用に耐えられなかった。
【０１１４】
そこで、本発明では、上記の環状オレフィン系組成物に、屈折率を低下させる添加剤を加える。ここで、青色波長域に吸収のある紫外線吸収剤の中には、屈折率を低下させる添加剤として使用することができるものがあることが見出された。
【０１１５】
屈折率を低下させる添加剤の例として、下記式［化２１］または［化２２］で
示される化合物（紫外線吸収剤）を使用することができる。
【化２１】
2004144953.tif 000031
【化２２】
2004144953.tif 000032
【０１１６】
上記環状オレフィン系組成物を用いた樹脂組成物では上記紫外線吸収剤が紫外線及び青色光の紫外領域に近い波長成分を吸収して分解し屈折率を低下させるため、青色光の照射による樹脂組成物の屈折率の上昇に拮抗することができる。このため光の照射によって屈折率が変動しない光学素子を作成することができる。
【０１１７】
上記光学素子は青色光や紫外線を含む日光によっても屈折率が変化しないので、例えば屋外の監視カメラのレンズや、マンションや家のドアに付随するカメラのレンズ等、日光が常に照射する場所で使用する光学素子として使用するのにも適している。
【０１１８】
さらに、上記の紫外線吸収剤が上記環状オレフィン系組成物中に均等に分散して存在することにより、紫外線を吸収する。以上、屈折率を低下させる働きと、紫外線を吸収する働きの相乗効果により、上記環状オレフィン系組成物に与える紫外線の影響を軽減することができる。
【０１１９】
本発明で使用する環状オレフィン系樹脂組成物は、上記各成分や添加剤を適宜混合することにより得ることができる。また本発明で使用する屈折率を低下させる添加剤も同様にして混合することができる。混合方法としては、炭化水素系重合体に各成分が十分に分散される方法であれば特に限定されず、例えばミキサー、二軸混錬機、ロール、ブラベンダー、押出機などで樹脂を溶融状態で混練する方法、適当な溶剤に溶解して分散させ凝固する方法などが挙げられる。二軸混練機を用いる場合、混錬後に通常は溶融状態で棒状に押し出し、ストランドカッターで適当な長さに切り、ペレット化した成形材料として用いられることが多い。
【０１２０】
上記のような環状オレフィン系樹脂組成物を公知の成形方法、たとえば射出成形法、インジェクションブロー成形法、ダイレクトブロー成形法、Ｔダイ押出法、インフレーション法、プレス法などの成形方法により、レンズ、容器状、トレー状、シート状またはフィルム状などに成形することができる。
【０１２１】
このような環状オレフィン系樹脂組成物は成形性がよく、種々の形態で使用することができ、また、低複屈折性、透明性、機械強度、耐熱性、低吸水性に優れるため、種々の用途に使用でき、特に光学部品として好適である。
【０１２２】
光学部品の具体例としては、以下のものが挙げられる。
光学レンズや光学プリズムとしては、カメラの撮像系レンズ；顕微鏡、内視鏡、望遠鏡レンズなどのレンズ；眼鏡レンズなどの全光線透過型レンズ；ＣＤ、ＣＤ−ＲＯＭ、ＷＯＲＭ（追記型光ディスク）、ＭＯ（書き変え可能な光ディスク；光磁気ディスク）、ＭＤ（ミニディスク）、ＤＶＤ（デジタルビデオディスク）などの光ディスクのピックアップレンズ；レーザービームプリンターのｆθレンズ、センサー用レンズなどのレーザー走査系レンズ；カメラのファインダー系のプリズムレンズなどが挙げられる。
【０１２３】
光ディスク用途としては、ＣＤ、ＣＤ−ＲＯＭ、ＷＯＲＭ（追記型光ディスク）、ＭＯ（書き変え可能な光ディスク；光磁気ディスク）、ＭＤ（ミニディスク）、ＤＶＤ（デジタルビデオディスク）などが挙げられる。その他の光学用途としては、液晶ディスプレイなどの導光板；偏光フィルム、位相差フィルム、光拡散フィルムなどの光学フィルム；光拡散板；光カード；液晶表示素子基板などが挙げられる。
【０１２４】
これらの中でも、光ピックアップ装置を構成する光学系レンズやレーザー走査系レンズとして好適であり、光ピックアップ装置の光学系レンズに最も好適である。
【０１２５】
光ピックアップ装置の光学系レンズとしては、例えば、対物レンズ、対物レンズユニット、カップリングレンズ（コリメータ）、ビームエキスパンダ、ビームシェイパ、補正板等として使用することができる。
対物レンズユニットは、複数の単玉光学レンズを光軸方向に一体に組み合わせて構成してなるレンズ群であり、前記複数の単玉光学レンズのうちの少なくとも一つの単玉光学レンズとして本発明のプラスチック製光学素子を使用することが好ましい。
【０１２６】
［光ピックアップ装置］
次に、本発明のプラスチック製光学素子及び光ピックアップ装置について図１及び図２を参照して説明する。
本発明の光ピックアップ装置１は、波長６５０ｎｍの光を適用する現行のＤＶＤ（以下、現行ＤＶＤと表記）、波長４０５ｎｍの光を適用するいわゆる次世代のＤＶＤ（以下、次世代ＤＶＤと表記）の２種類の光情報記録媒体５について情報の再生、記録を行なう装置である。
光ピックアップ装置１は、光源２から出射されるレーザ光（光）を、コリメータレンズ３、後述する対物レンズ（プラスチック製光学素子）１０を通過させて、光軸４上で光情報記録媒体５の情報記録面６に集めて集光スポットを形成し、情報記録面６からの反射光を、偏向ビームスプリッタ７で取り込み、検出器８の受光面に再びビームスポットを形成するものである。
光源２は、レーザダイオードを有して構成されており、公知の切り換え方法により、６５０ｎｍ、４０５ｎｍという２種類の波長の光を選択して出射できる構成となっている。
コリメータレンズ３、対物レンズ（プラスチック製光学素子）１０、偏向ビームスプリッタ７は、光学素子ユニットを構成する。
【０１２７】
本発明に係る対物レンズ１０は、上述の環状オレフィン樹脂を射出成形で成形することにより作成される。対物レンズ１０は図２に示すように、両面非球面の単レンズであり、その一方（光源側）の光学面１１上に、該光学面１１を通過する所定の光に対して予め定められた光路差を付与する光路差付与構造２０を有している。
光路差付与構造２０は、光学面１１が光軸４を中心とした３つの輪帯状レンズ面（以下、内側から順に第１輪帯状レンズ面２１、第２輪帯状レンズ面２２、第３輪帯状レンズ面２３と言う）により構成され、該３つの輪帯状レンズ面２１〜２３のうち隣り合う輪帯状レンズ面２１〜２３は異なる屈折力を有している。
第１輪帯状レンズ面２１と第３輪帯状レンズ面２３とは、同一の光学面１１上にあり、第２輪帯状レンズ面２２は、光学面１１から平行移動した面となっている。
第１輪帯状レンズ面２１は、波長６５０ｎｍ、４０５ｎｍ両方の光を通過させ、第２輪帯状レンズ面２２は、現行ＤＶＤに対応した波長６５０ｎｍの光を通過させ、第３輪帯状レンズ面２３は、次世代ＤＶＤに対応した波長４０５ｎｍの光を通過させる。そして、各輪帯状レンズ面２１〜２３を通過した光は、情報記録面６の同じ位置に集光されるようになっている。
なお、図２では、第１輪帯状レンズ面２１と第３輪帯状レンズ面２３とは同一光学面１１上に設けられているが、これら第１及び第３輪帯状レンズ面２１、２３とは同一光学面上に設けなくても良く、また、第２輪帯状レンズ面２２は、光学面１１から平行移動した面となっているが、特に平行移動した面でなくても良い。また、３つの輪帯状レンズ面２１〜２３は５つであっても良く、少なくとも３つ以上であれば良い。
【０１２８】
レンズ１０は、上述の環状オレフィン樹脂を適用しているので、溶融して金型に射出して成形する際、金型の第１輪帯状レンズ面２１、第２輪帯状レンズ面２２、第３輪帯状レンズ面２３の境界部分に対応する部分に確実に樹脂が行き渡っている。そのため、レンズ１０は光路差付与構造２０が高い精度で付与されている。
【０１２９】
こうして形成された光路差付与構造２０の作用により、レンズ１０は現行ＤＶＤ、次世代ＤＶＤといった複数種の光情報記録媒体５に対して、光源２で出射した光の情報記録面６への集光と、情報記録面６で反射した光の検出器８へ向けての集光を高い信頼性で行なうことができる。また、レンズ１０をなす環状オレフィン樹脂は８５％以上という高い光透過率を有しているため、上記集光は高い効率で行なうことができる。よって、光源２の消費電力を小さくすることができるので、光ピックアップ装置１全体の消費電力を軽減できる。
また、環状オレフィン樹脂は酸化防止剤を含んでいるので、次世代ＤＶＤの情報を再生、記録するための４０５ｎｍという光を透過する場合でも、白濁や屈折率の変動がほとんど生じない。よって、光ピックアップ装置１を長期間にわたり、高いピックアップ特性で作動させることができる。
【０１３０】
なお、本発明に係る対物レンズ１０は、上記光路差付与構造２０を有するものに限らず、例えば図３〜図７に示す構造２０ａ〜２０ｄを有するレンズ１０ａ〜１０ｅとしても良い。
【０１３１】
図３における光路差付与構造２０ａは、光軸４を中心とした複数の回折輪帯２１ａからなり、複数の回折輪帯２１ａの断面が鋸歯状であり、かつ、各回折輪帯２１ａの光学面１１ａが不連続面となっている。また、複数の回折輪帯２１ａは、光軸４から離れるにしたがって厚みが増すように形成されている。図３に示すレンズ１０ａは、いわゆる回折レンズである。
【０１３２】
図４における光路差付与構造２０ｂは、光軸４を中心とした位相差を生じる複数の輪帯状凹部２１ｂを同心円状に有している。輪帯状凹部２１ｂは、光学面１１ｂのうちの光軸４を中心とした一方の面（図４における光軸４を中心に上下の光学面）に５つずつ形成されている。また、隣り合う輪帯状凹部２１ｂどうしは、連続して一体になっており、各輪帯状凹部２１ｂ全体としての断面が階段状となっている。また、各輪帯状凹部２１ｂを形成する光学面２２ｂは、光学面１１ｂに対して平行移動した面となっている。図４に示すレンズ１０ｂはいわゆる位相差レンズである。
なお、図４では、隣り合う輪帯状凹部２１ｂどうしが連続して一体になっていて、全体の断面が階段状のものであるとしたが、単に光学面１１ｂに輪帯状凹部２１ｂを個々に設けたものとしても良い（この場合、例えば図２に示したレンズ１０と同様の構造となる）。また、図４では輪帯状凹部２１ｂを同心円状に有しているとしたが、図５に示すように、図２の第３輪帯状レンズ面２３上に輪帯状凸部２３ｂを有したレンズ１０ｃとしても良い（図５中、図２と同様の構成部分については同様の符号を付した）。
【０１３３】
図６における光路差付与構造２０ｄは、光軸４を中心とした複数の回折輪帯２１ｄからなり、複数の回折輪帯２１ｄの断面が鋸歯状であり、かつ、各回折輪帯２１ｄの光学面１１ｄが不連続面である。そして、各回折輪帯２１ｄの断面が光軸方向に沿った３段２２ｄの階段状であり、各段２２ｄの光学面１２ｄが不連続面で、光軸４に対して直交する面となっている。
なお、図６に示すレンズ１０ｄ、例えば、図７に示すように図６と同様の光路差付与構造２０ｄ有するホログラム光学素子（ＨＯＥ）１０ｅ対物レンズ１０ｆで別体の構成としても良い。この場合、ホログラム光学素子１０ｅ、平板状の光学素子を使用して、該光学素子の対物レンズ１０ｆの面に光路差付与構造２０ｄを設ける。
【０１３４】
なお、本発明に係る光ピックアップ装置１は、上記の光を放射する光源に限らず、６４０〜６７０ｎｍ、７６０〜８００ｎｍのいずれかの波長の光を放射する光源を任意に使用することができる。その場合には、前記環状オレフィン系樹脂組成物に、光源として使用する波長の光を吸収し屈折率を下げる添加剤を加えればよい。
例えばＣＤ、現行ＤＶＤ、次世代ＤＶＤの３種の光情報記録媒体５について情報を再生し記録することとしてもよい。光ピックアップ装置１で情報を再生し記録する光情報記録媒体５の組み合わせは設計事項であり、適宜設定される。
【０１３５】
【発明の効果】
本発明の光学素子によれば、光の照射に応じて、経時的に屈折率が上昇する樹脂組成物に、光の照射に応じて分解することにより、屈折率を低下させる添加剤を加えて成形されるので、光の照射によって屈折率が変動しない光学素子を提供することができる。
【０１３６】
本発明の光学素子は青色光や紫外線を含む日光によっても屈折率が変化しないので、例えば屋外の監視カメラのレンズや、マンションや家のドアに付随するカメラのレンズ等、日光が常に照射する場所で使用する光学素子として使用するのにも適している。
【０１３７】
また本発明の光ピックアップ装置によれば、該光ピックアップ装置に含まれる光学素子のうち、少なくとも一つは、プラスチック製であるとともに、該光学素子は、光の照射に応じて経時的に屈折率が上昇する樹脂組成物に、光の照射に応じて分解することにより屈折率を低下させる添加物を加えて成形されるので、短波長の光の照射を受け続けても屈折率が変動せず長寿命のレンズとなる。
【図面の簡単な説明】
【図１】本発明に係る光ピックアップ装置１の概略を示す側面図である。
【図２】本発明に係るレンズ１０の断側面図である。
【図３】本発明の別の実施例に係るレンズ１０ａの断側面図である。
【図４】別の実施例に係るレンズ１０ｂの断側面図である。
【図５】別の実施例に係るレンズ１０ｃの断側面図である。
【図６】別の実施例に係るレンズ１０ｄの断側面図である。
【図７】別の実施例に係るホログラム光学素子１０ｅ及び対物レンズ１０ｆの断側面図である。
【符号の説明】
１　　　　　光ピックアップ装置
２　　　　　光源
４　　　　　光軸
５　　　　　光情報記録媒体
１０　　　対物レンズ（プラスチック製光学素子、対物光学素子）
１１、１１ａ、１１ｄ、１２ｄ　　　　　　　光学面
２０、２０ａ、２０ｂ、２０ｄ　　　　　　　光路差付与構造
２１　　　第１輪帯状レンズ面（輪帯状レンズ面）
２１ａ、２１ｄ　　　　　　　回折輪帯
２１ｂ　輪帯状凹部
２２　　　第２輪帯状レンズ面（輪帯状レンズ面）
２３　　　第３輪帯状レンズ面（輪帯状レンズ面）
２３ｂ　輪帯状凸部
【図１】
2004144953.tif 000041
【図２】
2004144953.tif 000042
【図３】
2004144953.tif 000043
【図４】
2004144953.tif 000044
【図５】
2004144953.tif 000045
【図６】
2004144953.tif 000046
【図７】
2004144953.tif 000047